(57)【要約】  布地の縫目をシールする方法であって、なくとも１枚の伸縮性で単層の織布を、別の伸縮性で単層の織布などの別の布地に縫い合わせ、かつ、前記縫目を接着剤がラミネートされた別の織物片の細長片でシールする方法を提供する。前記伸縮性で単層の織布は、弾性繊維及び非弾性繊維を含んでいる。織物繊維が縫目に付着しこの縫目から引き戻されない、縫目が生成される。また、裾を別の布地片の細長片でシールして、繊維の滑りに対して抵抗性のある裾を製造する裾の製造方法も提供される。この方法は、様々なエラストマー繊維と共に少なくとも６５％の天然繊維を含む織布から、デニムや他の衣服を形成するのに有利である。【選択図】図５
2019535912.tif 000002
【特許請求の範囲】
【請求項１】
縫目を形成する方法であって、
弾性繊維及び非弾性繊維を含む複数の繊維（８）を含む織布（２）を供給するステップ（１０００）と、
前記織布の第１の片（３２）の縁（３４）を前記織布の第２の片（３２）に縫い合わせて縫目を形成するステップ（１００２）と、
第３の布地片（１８）に接着剤（２４）をラミネートするステップ（１００４）と、
前記第３の布地片を切断して細長片（２２）を形成するステップ（１００６）と、
前記細長片（２２）を前記縫目に沿って載置するステップ（１０１０）と、
弾性材料で形成された前記繊維（８）が前記接着剤（２４）に接着するように、圧力と熱を使用して前記細長片（２２）を前記縫目に固定するステップ（１０１２）とを含むことを特徴とする縫目の形成方法。
【請求項２】
請求項１に記載の方法において、
前記織布は、単層の布地を含んでいることを特徴とする縫目の形成方法。
【請求項３】
請求項１に記載の方法において、
前記織布は、コーティングされず、ラミネートもされていない単層の布地材料であることを特徴とする縫目の形成方法。
【請求項４】
請求項１乃至３のいずれか１項に記載の方法において、
前記複数の繊維は、第１の織布（３２）の端部に露出した縁（３４）を有する繊維と、第２の織布（３２）の縁（３４）に露出した端部を有する繊維とを含み、前記縫い合わせのステップは、前記第１の織布（３２）の前記縁（３４）と前記第２の織布（３２）の前記縁（３４）とを縫い合わせるステップを含むことを特徴とする縫目の形成方法。
【請求項５】
請求項１乃至４のいずれか１項に記載の方法において、
前記織布は伸縮性があり、弾性糸を含むことを特徴とする縫目の形成方法。
【請求項６】
請求項１乃至５のいずれか１項に記載の方法において、
前記織布及び前記第３の布地片は、同じ布材料、好ましくはデニムを含む前記同じ布材料で形成されることを特徴とする縫目の形成方法。
【請求項７】
請求項１乃至６のいずれか１項に記載の方法において、
前記複数の繊維は、１つ以上のエラストマー繊維のコアを含む少なくとも１つの伸縮性糸、及び前記コアを覆う天然繊維の非弾性シースを含むことを特徴とする縫目の形成方法。
【請求項８】
請求項１乃至７のいずれか１項に記載の方法において、
前記非弾性繊維は綿繊維を含むことを特徴とする縫目の形成方法。
【請求項９】
請求項１乃至８のいずれか１項に記載の方法において、
前記弾性繊維は、程度の異なる弾性を有する複数の弾性繊維を含むことを特徴とする縫目の形成方法。
【請求項１０】
請求項１乃至９のいずれか１項に記載の方法において、
前記複数の繊維は天然繊維を含み、前記天然繊維は前記複数の繊維の少なくとも６５％を構成することを特徴とする縫目の形成方法。
【請求項１１】
請求項１乃至１０のいずれか１項に記載の方法において、
前記ラミネートは、紙及びプラスチックのうちの一方を含む裏当てシートを有する接着剤を含むことを特徴とする縫目の形成方法。
【請求項１２】
請求項１乃至１１のいずれか１項に記載の方法において、
前記固定のステップは、熱溶接及びフラットアイロンプレスのいずれか１つの使用を含むことを特徴とする縫目の形成方法。
【請求項１３】
請求項１に記載の方法において、
前記ラミネートは、裏当てシートを有する前記接着剤を含み、前記縫目に沿って前記細長片を載置するステップは、前記縫目をまたぐように前記細長片を位置決めするステップを含み、さらに、前記載置及び前記固定のステップの前に、前記裏当てシートを除去し布地を洗浄するステップを含むことを特徴とする縫目の形成方法。
【請求項１４】
請求項１乃至１３のいずれか１項に記載の方法において、
前記１つの縁（３４）の縫い合わせのステップは、前記第２の織布（３２）の縁（３４）と重なる（３６）ように前記縁（３４）を位置決めし、次いで、重なり合ったこれらの縁を縫い合わせるステップを含むことを特徴とする縫目の形成方法。
【請求項１５】
請求項１乃至１４のいずれか１項に記載の方法において、
前記細長片（２２）の形成のステップは超音波溶接を用いて行われることを含むことを特徴とする縫目の形成方法。
【請求項１６】
請求項１に記載の方法において、
さらに、前記細長片（２２）の縁（２８）をシールするステップを含むことを特徴とする縫目の形成方法。
【請求項１７】
請求項１６に記載の方法において、
細長片（２２）の形成のステップと前記縁をシールするステップは、超音波溶接を用いて同時に行われることを特徴とする縫目の形成方法。
【請求項１８】
請求項１に記載の方法において、前記細長片（２２）の固定のステップ（１０１２）は溶接を含むことを特徴とする縫目の形成方法。
【請求項１９】
請求項１乃至１８いずれか１項に記載の方法において、
前記細長片（２２）を固定するステップ（１０１２）により、前記繊維が前記接着剤に接着し、前記から引き戻されないようにすることを特徴とする縫目の形成方法。
【請求項２０】
請求項１乃至１９ずれか１項に記載の方法を用いて形成された衣服。
【発明の詳細な説明】
【技術分野】
【０００１】
本発明は、一般的に、布地と衣服、及びこれらの製法に関するものであり、特に、伸縮性のあるデニムや他の布地に形成された縫目や裾をシールする方法に関するものである。
【背景技術】
【０００２】
エラストマーの糸を備えたストレッチタイプの布地は、今日の衣服製造業において非常にポピュラーで、有用になってきた。
このエラストマーの糸で作られた衣服は、スポーツウェア及び運動競技のユニフームやアパレルにおいて非常にポピュラーなだけでなく、様々な他のタイプのファッション衣類にも適用されている。それは、このようなストレッチタイプの布地を使用して体形にフィットした衣服を提供することで、体にぴったりとした衣服が必要とされる場合に、快適さもたらし、非常に有用なためである。
多くのストレッチタイプの布地は、特定の感触及び質感を提供するために、エラストマーや他の繊維との組み合わせを含んでいる。
エラストマーすなわち、弾性繊維は、それらの元の長さよりも大きく伸ばすことができ、かつ、元の長さに回復することができる繊維である。
【０００３】
しかし、利用可能な多くのストレッチタイプの布地や衣服があるにも拘わらず、それらの多くは、弾力性を欠くか、あるいは十分な弾力性がない。
様々な伸縮性のある布地や衣服は、やがて、それらの弾力性を失い、弛み、割れて、そして、機能しなくなる傾向がある。
更に、これらの衣服は、ストレッチタイプの布地のパネルと細長片とをつなぎ合わせて縫目を形成することにより製造されるので、縫目及びこの縫目の周りの領域は、特に欠陥が発生しやすい。
【０００４】
伸縮性のある布地に縫目を形成するとき、多くの問題が生じる場合がある。欠陥は、縫製により伸縮性のある布地の縫目を形成する場合に生じ、この種の問題は時々「ライクラの損傷」とも呼ばれる。ライクラ（登録商標）は、弾性糸を作るために使用された材料を識別する商標である。
幾つかの例では、この問題が、間違ったタイプの縫い針が使用されたり、縫製プロセスで足踏みミシンに過度の力が加えられたりすることで発生する。
場合によっては、布地の構造が緩すぎて、縫製プロセス中に繊維が布地の内側に向かって移動するのを、ミシンのストッパーが止めることができない。
この問題は、軟化工程のような洗濯工程や、不適切になされる乾燥又は他のオーブン工程等の間にも起こり得る。
【０００５】
伸縮性のある布地に縫目を形成するときに生じる別の問題は、「ライクラ滑り」と呼ばれる。ライクラ滑りとは、一般的に、エラストマー繊維が縫目から引き戻され、元の位置に回復しない現象を指す。
応力の作用下では、布地を形成する繊維は、弾性繊維を損傷し元の位置に回復しないような、又は弾性繊維が縫目から外れる可能性のある、様々な異なる摩擦力を受ける。これは、伸縮性および非伸縮性の糸を形成する弾性繊維と非弾性繊維の両方を含む布が使用されるときにも生じ、そして特に問題である。
エラストマー繊維及び非弾性繊維は、異なる摩擦係数及び異なる弾性率を有する。この例では、一部の弾性繊維は伸張されて強い回復能力を有するが、他の繊維は強い回復能力を有していないため、応力下で縫目の滑りが発生する。繊維の一部は、縫目や衣服から外れる。
さらに、衣服内の縫目の位置に応じて、縫目の一部は、縫目の他の部分よりも引き伸ばされる可能性があり、縫目自体に沿ったこの不一致は、深刻な滑りの問題、及び縫目が長さ方向に沿って変化する問題を引き起こす可能性がある。
【０００６】
そのために、時間が経過しても欠陥のない縫目を有する、伸縮性のある布地を提供することが望ましい。
【０００７】
この問題に対処するための従来の試みの１つが、特許文献１に開示されている。すなわち、２枚の布地が溶接によって互いに接合され、ラミネート細長片が、接着により、溶接された縫目に接合されている。
【０００８】
特許文献２は、２枚の布地の間に形成された防水性の縫目を開示している。しかし、特許文献２では、布地の繊維は、布地自体がすでに所定の位置でラミネートシートに固定され、上記滑りなどの問題を受けにくいラミネート布地である。
後で述べるように、特許文献３には、糸を形成するための様々な方法が、開示されている。
【先行技術文献】
【特許文献】
【０００９】
【特許文献１】ＵＳ ２００８／０１９６１３６ Ａ１
【特許文献２】ＷＯ２００４／０９１９０２ Ａ１（特表２００６−５２３５５６ Ａ）
【特許文献３】ＵＳ２０１３／０２６０１２９ Ａ１（特表２０１３−５４４９８３ Ａ）
【発明の概要】
【００１０】
本発明は、前述の問題を解決し、デニム、伸縮性のあるデニム、又は弾性繊維及び非弾性繊維を含む他の布地等の布地に、縫目を形成しシールする方法を提供する。
本発明はまた、デニムや他の布地に、裾を形成しシールする方法に関する。
本発明はまた、そのようにして形成された縫目や裾に関する。
【００１１】
本発明の１つの目的は、請求項１に記載された製法に関係している。本発明の他の目的は、他の請求項に記載された衣服に関係している。
【課題を解決するための手段】
【００１２】
本発明の幾つかの実施例において、縫目を形成する方法は、弾性繊維を含む複数の繊維を含んだ、織布を供給するステップを含んでいる。これら複数の繊維は、弾性素材及び天然素材を含んでいても良い。
この織布は、非弾性ヤーン、弾性ヤーン、及びエラストマーコア及び非弾性シースカバーを含むヤーンを含んでいても良い。この織布は、ラミネートされた布地ではない。すなわち、これらの弾性繊維、非弾性繊維は、ラミネートシートに接着されておらず、互いに自由に動きうるものである。他の実施例においては、他の織布を使用しても良い。
布地は、単層布でも良い、すなわち、単層の材料からなっていても良い。単層の材料からなる布地は、コーティングが無く、ラミネートされていなくても良い。
【００１３】
縫目を形成する方法は、縫目を形成するために、織布の１片の縁を第２の布地片に固定するステップも提供する。布地の第３の片が、できれば裏当てシートを有している接着剤にラミネートされ、その後、この布地の第３の片をカットし、縁をシールすることにより、布地の第３の細長片が形成される。本発明の幾つかの実施例において、これら３つの布地の部片は、同じ材料である。
本発明は、さらに、裏当てシートがある場合には、これを細長片から除去し、そして、細長片を縫目に沿って載置し、圧力や熱を用いてこの細長片を縫目に貼り付け、弾性繊維が布地の縫目から滑るのを防ぐ、方法も提供する。
【００１４】
本発明の他の実施例によれば、衣服又は布地に裾が形成され、この裾の上にラミネート接着剤を有する布地の細長片が載置され、次いでつなぎ合わされ、これにより、弾性繊維が裾から離れて滑るのを防止する。
使用に適した接着剤は、布地及びヤーンの弾性繊維の両方に接着するのに十分な程度まで、縫目又は裾を形成する布地内に浸透できるものである。結果として、弾性繊維が所定の位置に保持され、滑りは生じない。
適切な接着剤の例は、ホットメルト接着剤（ＨＭＡ）や、これも感圧接着剤（ＨＭＰＳＡ）であるホットメルト接着剤である。
一つの実施例では、接着剤は両面接着剤を有する細長片の形態である。この細長片は、細長片状の布地に付着させ、続いて縫目に付着させても良い。接着剤及び接着細長片は、当技術分野において公知のものである。
【００１５】
この方法によれば、縫目や裾まで延びる布地の弾性繊維が互いに接着され、及び／又は他の繊維に接着され、縫目又は裾から引き離されることがないのを確実にする、シールされた縫目や裾を製造できる利点がある。
【００１６】
本発明によれば、複数の布地片を互いにつなぎ合わせることによってシールされた縫目やシールされた裾が形成された、様々な衣服も開示される。このようにして製造された衣服は、縫目や裾に欠陥がないように形成される利点がある。
【図面の簡単な説明】
【００１７】
【図１】本発明の様々な実施例における、布地に縫目を形成しシールする方法を示す、フローチャートである。
【図２】本発明の様々な実施例において、縫目を形成するのに使用される、布地のパネルの平面図である。
【図３】本発明の様々な実施例において、布地の縫目をつなぎ合わせる、接着剤がラミネートされた布地片を示す断面図である。
【図４】本発明の様々な実施例において、縫目を形成しシールする過程の１ステップを概略的に示す断面図である。
【図５】本発明の様々な実施例において、縫目を形成しシールする過程の１ステップを概略的に示す断面図である。
【図６】本発明の様々な実施例において、縫目を形成しシールする過程の１ステップを概略的に示す断面図である。
【図７】本発明の様々な実施例によって、裾を形成しシールする過程の１ステップを概略的に示す断面図である。
【図８】本発明の様々な実施例における、シールされた縫目を示す断面図である。
【発明を実施するための形態】
【００１８】
本発明は、添付の図面を参照して、以下の詳細な説明を、読むことにより最もよく理解できる。図面の様々な特徴は、必ずしも一定の縮尺で表示されてはいないのは、慣習どおりである。様々な特徴は、むしろ、それらをより明確にするために、任意に拡大又は縮小して表示される場合がある。明細書及び図面全体を通して、同じ数字は同じ特徴を示している。
【００１９】
本発明は、布地や衣服において、縫目や裾を形成し、シールするための方法に関する。本発明は、弾性繊維と非弾性繊維の両方を含む伸縮性デニム布のような織布の分野において、特定の用途を見出している。しかし、本発明は、あらゆる種類の布又は衣服について、縫目や裾を形成し、それをシールすることに適用可能である。
【００２０】
図１は、本発明の様々な実施例による方法の概観を説明するフローチャートである。方法と布地のさらなる詳細については、後の図に示している。
図１を参照すると、ステップ１０００において、布地が供給される。この布地は、非弾性繊維を含む。幾つかの例では、この布地は、非弾性繊維と弾性繊維とを含んでいる。他の例では、他の布地が使用されても良い。この方法は、布地に縫目又は裾を形成することを提供する。
ステップ１００２では、２枚の布地のパネルを縫い合わせて、縫目を形成する。幾つかの実施例では、２枚のパネルあるいは数個の同じ布地素材が互いにつながれる。
ステップ１００４では、別の布地片に接着剤をラミネートする。この接着剤は裏あて片を含んでいる。
ステップ１００６では、ラミネートされた布地片が細長い細長片に切断される。
ステップ１００８では、ラミネートされた布地片から裏あて細長片が除去され、ステップ１０１０では、この細長片が縫目の上に載置される。
ステップ１０１２では、熱と圧力を使用して、布地の細長片を縫目に固定することによって縫目をシールする。
【００２１】
他の実施例によれば、ステップ１００２で布地の２枚のパネルをつなぐ代りに、一枚の布地の縁に裾が形成され、ステップ１００６で形成された細長片を、ステップ１０１０で縫目の上に載置し、ステップ１０１２で縫目をシールする。
【００２２】
本発明による、縫目又は裾のいずれかの実施例によれば、縫目又は裾から引き離される繊維に対して耐性があり、他の欠陥に対しても耐性がある、シールされた縫目や裾が提供される利点がある。
【００２３】
図２は、本発明の様々な態様によって使用される、布地の平面図を示している。布地２は、伸縮性のある布地でも良く、また、布地２は本発明の様々な態様によって織られた織布でも良い。布地２は、どのようなタイプの伸縮性のある布地であっても良い。すなわち、当該技術分野で知られた伸縮性のあるデニムであれば良い。布地２は、好適な種々の実施例に基づく伸縮性のあるデニムでも良い。布地２は、弾性材料を含んでいても良く、幾つかの実施例では、非弾性糸と弾性糸とで作られる。
【００２４】
布地２は、単層の材料であってもよく、コーティングもラミネートもされていない単層の布地であっても良い。図２に示すように、布地２は、縁４、６を含んでいる。織布２は、経糸１０と緯糸１２の両方向に延びる繊維８を含んでいる。
【００２５】
繊維８は、様々な繊維を意味しており、複数の繊維を含む様々な糸に形成された繊維、又は、単一の布地タイプから形成された糸を含んでいても良い。
幾つかの実施例では、布地２は、非弾性や弾性の繊維を含んでいる織布でも良く、伸縮性のあるデニムでも良い。
図２は、一般に、互いに直交する経糸１０及び緯糸１２方向に伸びる、繊維８を示している。しかし、他の実施例では、他の配列を使用しても良い。
布地２は、経糸１０及び緯糸１２の少なくとも１つに弾性繊維を含んでおり、伸縮自在である。つまり、経糸１０及び緯糸１２の少なくとも１つの方向において、様々な負荷に応じて伸長可能である。
【００２６】
さらに、図２は、縁４、６が一般的に繊維８の方向、従って、経糸１０及び緯糸１２に対して直角であることを示している。他の実施例として、他の角度からなる、他の配列を使用しても良い。言いかえれば、縁４や縁６を形成するために、布地２は、繊維８の経糸１０及び緯糸１の方向に関して、様々な角度でカットしても良い。
従って、縁４や縁６は、経糸１０及び緯糸１２の方向の少なくとも１つに沿って伸びる繊維８に対して、常に平行である必要はない。従って、繊維８は、縁４や縁６で、露出して終了する端部を含んでいる。
本発明は、布地２の縁４又は縁６のような、布地パネルに縁が形成されるとき、その縁と直交又は他の角度で交差する繊維８が、縫目又は裾が形成されるときにその縁から引き戻されないようにする方法と技術を提供する。これは、特に、布地２が、コーティングされておらず、ラミネートされた層に貼り合わされてもいない、コーティング無し非ラミネートの単層の布地であり、そのため、引き戻しの影響を受けやすい場合に、効果的である。そのような実施例においても、本発明は、シールされた縫目や裾は、その縫目や裾から引き離される繊維に対して耐性があり、他の欠陥にも耐性があるという効果をもたらす。
【００２７】
経糸１０方向に伸びる繊維８や緯糸１２方向に伸びる繊維８は、非弾性及び弾性の両方の繊維を含んでいても良い。幾つかの実施例では、非弾性及び弾性両方の繊維が、経糸１０及び緯糸１２方向の双方に伸びている。
エラストマー材料は、モノフィラメント及び／又は短繊維内、すなわち、それらを撚って糸を形成する、原綿、ウール、麻、亜麻などの天然繊維内にキャストしても良い。言いかえれば、エラストマー材料は、そのまま、あるいは糸の中の他の繊維と一緒に利用しても良い。
幾つかの実施例では、繊維８は糸として形成され、ある実施例では、前記糸は弾性糸であり、１つ以上の弾性繊維からなる弾性コアと、このコアを覆う非弾性のシースを含んでいる。この非弾性のシースは、綿や他の天然繊維からなり、幾つかの実施例では、非弾性のシースは合成材料で形成しても良い。
コアスパン及びリングスパン技術は、繊維産業において知られており広く使用されている方法である。そして、１つの糸部材を形成するために異なる特徴を有する２つ以上の繊維を組み合わせることを含む。繊維を紡糸して糸を製造するための、これら及び他の様々な方法を使用することができる。
特許文献３に、弾性特性を有する１つ又は複数の繊維を含む伸縮性のあるコアを絶縁シース被覆と組み合わせることによって糸を形成するための様々な方法が、開示されている。特許文献３の内容は、その全体を記載されている通りに参照することにより、本明細書に組み込まれる。
【００２８】
伸縮性のあるコア糸の幾つかの実施例では、コアは、１つ又は複数の繊維の束を含んでおり、それらの一部又は全体が、弾性体である。コアを生成する繊維は、ねじり、混在、又は共押出により、一緒に接続される。繊維が織り込まれる幾つかの実施例では、それらは種々の程度に織り込まれる。エラストマーコアは、１つ以上のコア繊維によってもたらされる優れた回復特性及び弾力特性によって特徴付けられる。
【００２９】
弾性糸は、伸縮性のあるデニムを含む種々のタイプの衣服に使用される、伸縮性のある織布を製造するのに使用される。種々の実施例において、弾性繊維は、同じ又は異なる材料で形成され、同じ又は異なる弾力性の度合いを有する。幾つかの実施例において、繊維の１つは、その元の長さの４００％の長さに伸張でき、他の繊維は、弾力性の度合いが低く、その元の長さの約２０％まで伸張可能である。
幾つかの実施例において、弾性繊維は、熱可塑性プラスチックである。幾つかの実施例において、熱可塑性プラスチックと、非常に優れた弾力性を提供する柔らかい構造物セグメントと堅い構造物セグメントがうまく結合された構造を有する、熱可塑性ポリウレタン（ＴＰＵ）が使用される。纏めてエラスタンと呼ばれる、様々な弾性ポリウレタン材料を使用することもできる。そのような実施例では、ガラス転移温度Ｔｇの低いポリエーテルをベースにした前記２つのセグメントが有利である。
他の種々の実施例において、繊維の形で又は糸のコア繊維として繊維８を形成する弾性繊維を形成するために、他のエラストマー材料と他の配列が使用される。
【００３０】
T−４００ライクラ（ｌｙｃｒａ）などの市販の材料（ポリウレタン系コポリマー）と、他のポリウレタン系共重合体、及び又は、ＰＢＴ系（ポリブチレンテレフタレート）ポリマー及び／又はコポリマー材料は、様々な実施例において、エラストマー材料として使用することができる。
市販の使用できるエラストマー繊維の例としては、以下のものが挙げられるが、これに限定されるものではない。
Dowxla、Dorlastan（バイエル，ドイツ）、ライクラ（デュポン，米国）、Clerrspan（Globe Mfg. Co.，米国）、Glospan（Globe Mfg. Co.，米国）、Spandaven（Gomelast C.A，ベネズエラ）、Rocia（旭化成工業，日本）、フジボウスパンデックス（富士スピニング、日本）、カネボウLooBell 15（カネボウ株式会社，日本）、Spantel（クラレ，日本）、Mobilon（Nisshinbo Industries）、オペロン（東レ−デュポン株式会社）、エスパ（東洋紡）、Acelan（Teakwang Industries）、Texlon（Tongkook Synthetic）、Toplon（Hyosung）、Yantai （Yantai Spandex）、Linel、Linetex （Fillatice Spa）。
一般的に良好な弾性特性及び高い伸縮性を提供するために、上記の繊維や他の繊維を選択しても良い。ポリオレフィン繊維も使用することができる。本発明による弾性繊維としては、さらに他の種類の市販の弾性繊維、及び開発中の他の弾性繊維を使用しても良い。
【００３１】
それぞれの繊維は、布地を形成するために様々な方法で互いに接続しても良い。様々な実施例では、複数の弾性繊維を、人造繊維と混ぜ合わせる、すなわち、撚り合わせた単層又は２層の弾性繊維を人造繊維と混ぜ合わせたり、撚り合わせた単層又は２層の弾性繊維を天然繊維と混ぜ合わせたり、あるいは、エアジェットテクスチャード加工（ＡＪＴ）されたものと人造繊維とを混ぜ合わせることができる。幾つかの実施例では、１つ又は複数の弾性繊維を人造繊維と同時に押出しする、すなわち共押出しすることができる。
【００３２】
上記の様々な実施例では、エラストマーコア及び非弾性シースカバーを有する糸の実施例、ならびに非弾性及び弾性繊維の両方を含む複数の繊維が使用される他の実施例を含む、様々な繊維の混合物を使用することができる。
幾つかの実施例では、経糸１０の方向、あるいは緯糸１２の方向に伸びる繊維、あるいは両方向に伸びる繊維は、弾性繊維、及び綿のような非弾性の天然繊維を含んでいる。
非弾性繊維はまた、ウール、ポリエステル、レーヨン、ナイロン、及び、その他の、糸に自然な外観及び自然な感触を提供する材料の繊維でも良い。その他の天然繊維や合成材料、例えば、あらゆる種類の再生セルロース、大麻、亜麻、ジュート、ケナフ、サイザル、バナナ、アガベ、竹、ポリ（エチレンテレフタレート）、ポリ（ブチレンテレフタレート）、ポリ（フッ化ビニリデン）、ポリアミド６、ポリアミド６６、ポリプロピレン、ポリエチレン、ポリ（アクリロニトリル）、ポリ（ラクチド）、又は、それらの混合物が、他の実施例として使用されても良い。
１つの有利な具体化として、デニム布地を形成するために綿短繊維を使用しても良い。前記した材料の様々な組み合わせを、繊維に使用しても良い。
【００３３】
幾つかの実施例では、布地２は、弾性・非弾性の繊維材料を含んでいる織布であり、非弾性の繊維材料が布地２の主要部を構成し、この非弾性の繊維材料は、弾性の芯が、天然の材料からなる非弾性のシースで囲まれている糸の実施例を含んでいる。
幾つかの実施例では、布地２は、弾性糸と単一の材料からなる天然糸を含んでいる、織られた布地である。幾つかの実施例では、布地は、非弾性の繊維で形成された糸を含んでいる。幾つかの実施例では、布地２は、少なくとも、約６５％の天然糸を含んでいる織布である。ある実施例では、その布地は、６５％の綿と３５％の様々な弾性繊維を含んでいる。ある実施例では、布地は、６５％の綿と３５％のライクラ又は他の弾性ポリウレタンを含んでいる。
他の実施例では、布地２は、弾性材料が布地の５〜５０％を占める織布材である。ある実施例では、布地２は、弾性材料が布地の５〜５０％を形成し、綿又は他の天然の非弾性繊維が残りの割合を形成している、単一層の織布材料である。
【００３４】
この織布の素材は、快適な質感のある外観や感触と共に、伸縮性の利点をもたらす。それ故、布地２は、本発明による縫目でない場合、繊維の縫目、特に弾性繊維の縫目からの滑りや引き戻しを受けやすい。
幾つかの実施例において、繊維２は、他の層又は薄膜を含まない単一層の布地である。すなわち、弾性繊維と非弾性繊維の両方がコーティングやラミネートにより接着されているため、その動きに対して互いに他の動きの影響を受けない、すなわち、滑りを生じない。本発明で使用する繊維２は、コーティングやラミネートの無い単一層の繊維であり、その弾性繊維や非弾性繊維は、もし、本発明による縫目が無ければ、互いに動いたり滑ったりするものである。
【００３５】
本発明の幾つかの実施例において、布地２の布地片又はパネルが互いに縫い合わされて縫目が形成され、様々な衣服や他の製品が製造される。伸縮性のある布地で形成された衣服には、様々な種類のシャツ、ズボン、タイツ、キャップ、ショーツ、及び様々な他の種類のトレーニングアパレル及び他のファッションアパレルが含まれる。伸縮性のある布地はまた、スリーブ、圧縮靴下、又は着用者の身体上の様々な位置で着用される様々なバンド又はアイテムを形成するためにも使用される。様々な他の最終製品が、数個の布地２の部片を縫い合わせて形成される。
【００３６】
本発明の実施例によれば、２個の布地の部片がつなぎ合わされて縫目が形成される。幾つかの実施例において、図２に示した布地２のような２個の布地の部片が、つなぎ合わされる。幾つかの実施例において、図２に示した布地２の１片は、縁４又は縁６に沿って、同一又は類似の布地の１片に縫い合わされて、縫目が形成される。
幾つかの実施例において、図２に示した布地２は、つなぎ合わされる複数の部分に切断され、１つの衣服を作るために様々な配置で互いに縫い合わせてもよく、これらの部分は互いにつなぎ合わされる。幾つかの実施例において、図２に示した布地２は、衣服を形成するために様々な配置で互いにつなぎ合わされることになる複数の部品に切断されても良く、そして、これらの部品は互いに縫い合わされる。
他の実施例において、タイプの異なる２枚の布地が互いに縫い合わされて縫目が形成され、一方又は両方の布地は、織布２のように弾性繊維と非弾性繊維の両方を有する織布である。
以下、図４〜図６を参照して、種々のアレンジメントを説明する。
【００３７】
図３は、本発明の実施例に基づく、ラミネートされた布地の細長片の断面図である。布地の細長片２２は、いかなるタイプの布地でも良いが、１つの望ましい実施例は、布地の細長片２２の布地１８が、シールする布地と同一又は同様なものであることである。従って、図２の布地２から形成された縫目をシールするために、布地の細長片２２が使用される幾つかの実施例において、布地１８の材料は布地２と同じもので良い。
幾つかの実施例では、布地の大きなサンプルが、互いにつなぎ合わされるパネルに裁断され、さらに、他の布地片１８にもカットされ、この布地片に接着剤が塗布されて、パネルに形成された縫目をシールするのに使用される布地の細長片２２が形成される。
接着剤２４で裏打ちされた布地片１８を、次に薄い細長片に切断し、布地の細長片２２を形成する。布地の細長片２２に切断する前の布地は、どのような寸法でも良く、接着剤２４と裏当てシート２６を有している。
幾つかの実施例では、接着剤２４と裏当てシート２６は、布地の細長片２２を形成するために、布地１８にラミネートされる。しかし、他の実施例では、接着剤２４を布地１８に塗布するのに他の方法を用いても良い。幾つかの実施例では、接着剤テープを使用し、布地１８にラミネートして貼付しても良い。
【００３８】
１つの実施例として、ビーミスアソシエイツ社により提供される粘着テープ３４００Ｎが、温度１２０℃〜１３０℃、滞留時間を５〜１０分、圧力を約２．８〜４．２バールの条件で、布地１８に貼付される。
他のラミネートの例として、種々のパラメータや条件を使用できる。他の実施例では、他の適切な接着剤２４が使用される。
適切な接着剤２４として使用できる接着剤は、布地と糸の弾性繊維の両方に接着するのに十分な程度まで、縫目又は裾を形成する布地内に浸透することができるものでなければならない。その結果、弾性繊維は所定の位置に保持され、滑りは生じない。他の実施例において、適切な接着剤２４を布地１８に塗布する方法を使用しても良い。接着剤２４は、プラスチック、紙、又は他の適切で典型的な材料の裏当てシート２６を含んでいても良い。
【００３９】
種々の実施例において、ラミネートされた布地１８のサンプルを、図３に示した布地の細長片２２にカットしたものが、縫目や裾の上に載置される。
布地の細長片２２を形成するために、布地、接着剤２４及び裏当てシート２６の複合材料からなるサンプルをカットするのに種々の方法を用いることができる。１つの実施例では、超音波縫製プロセスを使用しても良い。この超音波縫製プロセスによれば、布地の細長片２２の対向する縁２８に、綻びがないように、サンプルの縁を同時に切断してシールするという望ましい態様がもたらされる利点がある。他の実施例では、他の適切な切断技術が用いられる。
布地の細長片２２は、この布地の細長片２２がシールに使用される縫目又は裾の寸法と関連して決定される幅を有する、細長片である。幾つかの実施例では、幅３０は、約３ｃｍであるが、他の実施例では、幅３０が１〜１０ｃｍでも良く、あるいは、さらに他の実施例では、別の寸法としても良い。
【００４０】
図４〜図７は、本発明の種々の実施例において、縫目や裾を形成してシールするためのプロセスにおける、後続のステップの異なる実施例を示している。
図４〜図６は、縫目をシールするための１つの実施例を示し、図７は、裾をシールするための１つの実施例を示している。
図２に示した２個の布地２の部片が、図２に示した縁４や縁６のような縁で互いに縫い合わされ、１つの縫目が形成される。布地の各部片はそれぞれ、縫目を形成するようにつながれる縁で終端する端部を有する繊維を含んでいる。
布地の各部片はそれぞれ、図４〜図６に示したような種々の向きで、つなぎ合わされる。縫製や他の適当な手段により、縫目が形成される。種々の実施例において、種々の異なる縫い方を採用すれば良い。
【００４１】
図４において、布地の各片３２は、各々の縁３４において、相互につなぎ合わされる。幾つかの実施例において、布地の各片３２は、図２に示した布地２のようなものであり、縁３４は図２の縁４や縁６のようなものである。
布地片３２の各々は、縁３４において露出して終端する繊維の端部を有している。幾つかの実施例において、２つの布地片３２は、同じ布地材料である。
幾つかの実施例において、布地片３２は、同じ布地のシートから切り出された部片又はパネルを表わしており、幾つかの実施例において、布地片３２は、各単一層、すなわち、被覆無しかつラミネート無しの布地の片である。
他の実施例において、布地片３２は、異なる種類の布地であり、例えば、１つ若しくは複数の布地片３２は、前記布地２のような弾性・天然繊維からなる織布でも良い。織布は、単一若しくは複数種の繊維からなる非弾性糸や弾性糸を形成するように混合された繊維を含む織布でも良い。複数の布地片３２は、いろいろな衣服を作るために、縫目でつなぎ合わされる。
【００４２】
図４において、複数の布地片３２は、基本的に、端部と端部で互いにつなぎ合わされ、縁３４は縫製により縫目を形成して互いにつなぎ合わせても良い。他の実施例では、縁３４を互いにつなぎ合わせるために、他の技術を採用しても良い。
【００４３】
縁３４の他の構成例が、図５〜図７に示されている。幾つかの実施例において、複数の布地片３２を衣服の形につなぎ合わされた布地は、縫目を形成した後に、この部分が洗濯操作を受け、他の実施例では、複数の布地片３２間に形成された縫目に布地の細長片２２がつながれる後まで、この洗濯操作を延期しても良い。
図４において、さらに、裏当てシート２６を取り除いた後の布地の細長片２２が、既に形成された縫目の上に置かれる。
図３に示した裏当てシート２６を取り除き、図４〜図７に示したような、接着剤２４付の布地の細長片２２を形成するために、化学的あるいは機械的な方法を含む色々の方法を用いても良い。布地の細長片２２は、複数の布地片３２をつなぎ合わせることで形成された縫目を跨いでいる。
【００４４】
布地の細長片２２は、複数の布地片３２間に形成された縫目に貼り付けられる。幾つかの実施例において、布地の細長片２２を縫目に貼り付けて接合するために、圧力と熱が使用され、圧力は、矢印３８、４０で示す方向に沿って加えられる。幾つかの実施例においては熱溶接機が用いられ、他の実施例では、フラットアイロンプレスが使用される。
他の実施例では、図４に示したような構成の布地の縫目に対して細長片２２を固定するために、矢印３８、４０で示す方向に熱と圧力を加えるために、他の方法が使用される。前記実施例や他の実施例では、図４に示したような布地の縫目に対して細長片２２を固定するために、約１４０℃〜約１７０℃の温度を使用しても良い。幾つかの実施例では、滞留時間として２０〜３０分、矢印３８、４０で示す方向への圧力として、約２．８〜４．２バールが用いられる。しかし、他の実施例では、他の方法や他の圧力を採用しても良い。
【００４５】
前記熱と圧力は、縁３４まで伸びた繊維の各端部を互いに接着又は溶融させるようにして、細長片２２を縫目に接合するために使用される。これは、種々の弾性糸や非弾性糸が用いられ縁３４で終端する実施例にも適用でき、さらに、弾性コアと非弾性のシースを含む糸を含み、縁３４で終端する実施例にも適用できる。
弾性コアを有する本実施例によれば、この弾性コアが溶けてそれを覆う非弾性の縫目と接合される利点があるので、応力が作用しても、これらの要素のいずれも、縫目から引き離されない。
各実施例において、各弾性糸は、それらの縁で他の繊維糸に接合され接着されているので、応力が作用しても、それらは、縫目又は裾から引き離されない。
【００４６】
図５〜図７は、上記したような縫目に細長片２２が接合される他の構成例を示している。
図５において、複数の布地片３２の各々の端部３４は、オーバーラップ領域３６で互いにオーバーラップし、縫目を形成する。オーバーラップ端部３４は、縫製や他の種々の技術によって互いにつなぎ合わせれば良い。端部３４をつなぎ合わせて縫目が形成された後、前記のように、布地の細長片２２が縫目に貼られる。細長片２２の幅３０は、布地の細長片２２がオーバーラップ領域３６を跨ぎ、それにより、両布地片３２間に縫目が形成されるようにして、選定される。
【００４７】
図６は、２個の布地片３２間に形成された縫目をシールするのに、布地の細長片２２が使用される他の例を示している。図６において、布地片３２の縁部分は、２つの縁３４が互いに面しないように、縫ってある。
図６の実施例において、２つの端面４４が、図示のように、互いに接触し１つの縫目を形成するように、縫製又は他の適切な手段により結合されている。２個の布地片３２は、まず、各々の縁３４付近が縫い合わされ、それから、これらの縁３４を折りたたむことにより端面４４が形成される。あるいは、２個の布地片３２を各々端面４４が形成されるように折りたたみ、それから、互いに縫い合わせても良い。
図６の実施例では、布地の細長片２２の幅３０は、２個の布地片３２の折りたたまれた縁３４を超えて伸び、それにより、この幅は折りたたまれた縁３４を含む縫目を跨いでいるという特徴がある。
【００４８】
図４〜図６の各実施例において、布地の細長片２２は縫目を跨いでおり、それにより、繊維が縫目から引き離される損傷、すなわち、縫目を形成するためにつなぎ合わされた被覆無しかつラミネート無しの両側の単一層の布地片が、引き離されることを、防止する。
【００４９】
図４〜図６の各実施例に記載の縫目の構成に加えて、縫目を形成するためにつなぎ合わされた２個の布地片３２の各縁３４は、図４〜図６に示した構成以外の色々の構成に変更できる。
【００５０】
図７は、衣服の縁、例えば、パンツの脚の下端等に、裾が形成された実施例を示している。図７において、衣服の外側の縁５０に形成された裾は、布地片３２の縁３４を覆うように、布地の細長片２２を裾に接合することによって、シールされる。この実施例によれば、布地片３２は、外側の縁５０に裾を形成するように、折りたたまれ、縫われる。布地の細長片２２は、その後、上記したような技術や方法を用いて、布地片３２の縁３４を覆うように、裾に接合される。
【００５１】
図８は、図４に示した方法や構成により、布地の細長片２２が２個の布地片３２に張り付けられた後の、図４の実施例を示している。
幾つかの実施例では、布地の細長片２２を縫目に接合させるための熱や圧力により、各布地片３２において、接着剤２４が、部分的に浸透するか吸収される。
縁３４に伸びる繊維の端部分、特に、布地の細長片２２で覆われた繊維の部分は、布地の細長片２２を布地に接合するのに使用される接着剤と高い温度とにより、一緒に接着又は溶けた状態となる。
これは、弾性繊維が、シースカバーを含む非弾性繊維と、接着及び／又は融着するようになる利点を含んでおり、それにより、衣服を着用する際に生じる応力の作用下でも、上述のように形成された縫目からこれらの要素のいずれもが引き離されることはない。
言い換えると、各布地片３２を形成する繊維は、本発明の効果により、縫目からの引き戻しに対して抵抗する、すなわち、縫目から方向５２、５４への引き戻しに対して抵抗する機能を有する。
【００５２】
図示はしていないけれども、図５〜図７の各実施例において、各図に模式的に示したプロセスの態様は、継目や裾で布地片の端部の繊維を接着しそして溶融した結果として、布地の細長片２２を継目または裾に接着させる、すなわち固定させる。これにより、布地片が縫目や裾をシールすることで裾からの滑りを防いでいる。このように、引き戻しが防止されるので、各布地片３２の弾性糸と非弾性糸の双方が互いに固定位置に留まる。
【００５３】
本発明の種々の実施例によれば、上記の通り、縫目や裾が形成されるように複数の布地片を結合することで、種々の衣服が製造される。伸縮性のある布地から作られる衣服は、本発明の種々の実施例に基づく、伸縮性のあるデニム布地を含んでいる。
【００５４】
上記したデニムや他の布地に加えて、ベース布地、すなわち、布地片３２や布地の細長片２２を形成するのに用いられる布地１８は、未染色の生地を含んでいても良い。また、染色された全てのタイプの布地は、インディゴ、反応的、顔料、及び硫黄を染み込ませた、布地を含んでいる。
さらに、伸縮性のある布地の衣服を作るのに使用される布地片３２や布地１８として、次のような繊維を含む布地を使用しても良い：
コットン：及び、ビスコース、レーヨン、モーダル、キュプロ（例えば、テンセルのようなブランドの繊維）など、さまざまなセルロース繊維を混ぜたコットン。
さらに、布地片３２や布地１８に使用される布地には、コットンや、リネン、ウール、カシミヤのような天然繊維、及び、コットンと、ポリエステル、ＰＢＴ繊維、ナイロン６．０、ナイロン６．６のような人造繊維との混紡。（ナイロン６．６は、コーデュラ、ｔ４００などのブランドのある繊維を含むが、これらに限定されない）。
【００５５】
さらに、布地には、主成分としての人造繊維や、ポリエステルやナイロンなどのフィラメント、織布としての、平織りの布地、ツイル、キャンバス（パナマ）、サテン、開示された繊維を用いて製造されたドビー型織布が含まれる。
さらに、布地には、ここで開示された種々の繊維を含む種々のタイプのニット布地や、エラスタンで、経糸方向又は緯糸方向、又は経糸方向と緯糸方向の両方に延伸する伸縮性のある織布が含まれる。
さらに、布地片３２や布地１８に使用される布地や、種々の衣服を製造する布地には、エラスタン、ＰＢＴ繊維、ｔ４００、ポリエステルのような種々のエラストマー繊維を含む、伸縮性のあるニット布地が含まれる。
【００５６】
種々の実施例において、布地片３２や布地の細長片２２を形成するのに用いられる布地１８は、１オンス／平方ヤード（３３．９０６グラム／平方メートル）から１４オンス／平方ヤード（４７４グラム／平方メートル）の重量範囲のものが含まれる。しかし、これは、一例であり、他の種々の重量を使用しても良い。
【００５７】
様々な実施例によれば、複数の布地のパネルが互いにつなぎ合わされて、複数の縫目や裾を含む衣服を形成する。
様々な実施例において、伸縮性布地で形成された衣類は、様々な種類のジーンズ、シャツ、ズボン、タイツ、キャップ、ショートパンツ、ならびに様々な他の種類のトレーニング及びファッション衣料を含む。
伸縮性織布はまた、スリーブ、圧縮靴下、又は着用者の身体上の様々な場所に着用される様々なバンドもしくはアイテムを形成するために使用され得る。
布地２の部片を互いに接合することによって、他の様々な最終製品を形成することができる。
【００５８】
以上の記載は、本発明の実施例の原理を単に例示するものである。従って、当業者であれば、本明細書では明示的に説明も図示もしていないが本発明の原理を具体化し、その精神と範囲内に含まれる様々な構成を考案することができるだろう。
さらに、本明細書に列挙される全ての例及び条件付き言語は、主に教育学的な目的のみであり、本発明の原理及び本発明者らが技術を推進するために寄与する概念の理解を助けるために明示的に意図されており、そのような具体的に列挙された例や条件に限定されるものではないと解釈されるべきである。
【００５９】
さらに、本発明の原理、態様、及び実施例、ならびにその特定の例を列挙する本明細書中の全ての記述は、その構造的及び機能的等価物の両方を包含することを意図している。
さらに、そのような均等物は、現在知られている均等物及び将来開発される均等物、すなわち構造にかかわらず同じ機能を実行する開発された任意の要素の両方を含むことも意図されている。
【００６０】
各実施例の説明は、添付の図面に関連して読まれることを意図しており、これらの図は、明細書全体の一部と見なされるべきである。
本明細書では、「下」、「上」、「水平」、「垂直」、「上に」、「下に」、「上へ」、「下へ」、「トップ」、「底」などの相対的用語その派生語（例えば、「水平に」、「下方に」、「上方に」など）は、その時説明されているような、又は考察中の図面に示されているような向きを指すと解釈されるべきである。
これらの相対的な用語は説明の便宜上のものであり、装置が特定の向きに構成又は操作されることを必要としない。
「接続された」や「相互接続された」などの取り付け、付着などに関する用語は、特に明記しない限り、構造が直接又は間接的に介在構造を介して互いに固定又は付着された関係、ならびに可動又は固定の両方の取り付け関係を指す。
【００６１】
本発明を実施例に関して説明してきたが、それに限定されない。
むしろ、添付の特許請求の範囲は、本発明の等価物の範囲及び見通せる範囲から逸脱することなく、当業者によってなされ得る本発明の他の変形形態及び実施例を含むように広く解釈されるべきである。
【符号の説明】
【００６２】
２      布地、織布
４      縁
６      縁
８      繊維
１０    経糸
１２    緯糸
１８    布地
２２    布地の細長片
２４    接着剤
２６    裏当てシート
２８    縁
３０    細長片の幅
３２    布地片
３４    縁
３６    オーバーラップ領域
３８    方向
４０    方向
４４    端面
５０    外側の縁
５２    方向
５４    方向
【図１】
2019535912.tif 000003
【図２】
2019535912.tif 000004
【図３】
2019535912.tif 000005
【図４】
2019535912.tif 000006
【図５】
2019535912.tif 000007
【図６】
2019535912.tif 000008
【図７】
2019535912.tif 000009
【図８】
2019535912.tif 000010
【国際調査報告】
2019535912.tif 000011
2019535912.tif 000012